КОМПОЗИЦИИ ПОЛИЭТИЛЕНА И ИЗДЕЛИЯ ИЗ НИХ

1. Композиция, содержащая смесь, при этом смесь содержит:
3
3
3
3
полиэтиленовую смолу, содержащую полимерный компонент на основе этилена с первой молекулярной массой, имеющий плотность от 0,910 до 0,940 г/см (от 910 до 940 кг/м); и полимерный компонент на основе этилена со второй молекулярной массой, причем полиэтиленовая смола имеет плотность от 0,940 до 0,960 г/см (от 940 до 960 кг/м); и
3
сверхвысокомолекулярный полимер на основе этилена, характеристическая вязкость которого составляет от 5 до 50 децилитров/грамм (от 0,5 до 5 м/кг).
2. Композиция по п. 1, отличающаяся тем, что полиэтиленовая смола имеет индекс расплава при повышенном напряжении сдвига (I21) от 1 до 20 г/10 мин.
3. Композиция по любому из предшествующих пунктов, отличающаяся тем, что индекс расплава при повышенном напряжении сдвига (I21) полимерного компонента на основе этилена с первой молекулярной массой составляет от 0,05 до 1,2 г/10 мин.
4. Композиция по любому из предшествующих пунктов, отличающаяся тем, что массовое отношение полимерного компонента на основе этилена с первой молекулярной массой к полимерному компоненту на основе этилена со второй молекулярной массой составляет от 0,4 до 2,3.
3
3
5. Композиция по любому из предшествующих пунктов, отличающаяся тем, что плотность сверхвысокомолекулярного полимера на основе этилена составляет от 0,920 до 0,945 г/см (от 920 до 945 кг/м).
6. Композиция по любому из предшествующих пунктов, отличающаяся тем, что сверхвысокомолекулярный полимер на основе этилена имеет средневесовую молекулярную массу более 1000000 г/моль.
7. Композиция по любому из предшествующих пунктов, отличающаяся тем, что массовое отношение полиэтиленовой смолы к сверхвысокомолекулярному полимеру на основе этилена составляет от 0,4 до 3.
8. Композиция по любому из предшествующих пунктов, отличающаяся тем, что смесь имеет индекс расплава при повышенном напряжении сдвига (I21) от 0,1 до 20 г/10 мин.
9. Композиция по любому из предшествующих пунктов, которая дополнительно содержит фторполимер.
10. Композиция по п. 9, отличающаяся тем, что фторполимер имеет температуру плавления от 100 до 135°С (согласно методу испытания ДСК).
3
3
11. Композиция по п. 9 или 10, отличающаяся тем, что фторполимер имеет плотность от 1,80 до 2,20 г/см (от 1800 до 2200 кг/м).
12. Композиция по любому из пп. 9-11, отличающаяся тем, что индекс текучести расплава фторполимера (265°С, 5,0 кг) составляет от 2,0 до 20,0 г/10 мин.
13. Композиция по любому из пп. 9-12, отличающаяся тем, что фторполимер присутствует в количестве от 50 до 5000 частей на миллион (ppm) относительно массы композиции.
14. Композиция по любому из пп. 1-13, отличающаяся тем, что массовое отношение «полиэтиленовой смолы» к «сверхвысокомолекулярному полимеру на основе этилена» составляет от 0,8 до 1,1, в частности от 0,9 до 1,0; и смесь имеет индекс расплава при повышенном напряжении сдвига (I21) от 0,2 до 0,6 г/10 мин, в частности от 0,3 до 0,5 г/10 мин.
15. Композиция по любому из пп. 1-14, которая дополнительно содержит вторую смесь, содержащую следующие компоненты А-В:
3
3
A) полиэтиленовая смола, содержащая полимерный компонент на основе этилена с первой молекулярной массой и полимерный компонент на основе этилена со второй молекулярной массой, причем полиэтиленовая смола имеет плотность от 0,940 до 0,960 г/см (от 940 до 960 кг/м);
3
Б) сверхвысокомолекулярный полимер на основе этилена, характеристическая вязкость которого составляет от 5 до 50 децилитров/грамм (от 0,5 до 5 м/кг), и
B) фторполимер; и
при этом массовое отношение компонента А к компоненту Б составляет от 0,8 до 0,5, в частности от 0,7 до 0,5; и вторая смесь имеет индекс расплава при повышенном напряжении сдвига (I21) от 0,7 до 5 г/10 мин, в частности от 1,0 до 3,0 г/10 мин.
16. Композиция по п. 15, отличающаяся тем, что массовое отношение смеси ко второй смеси составляет от 0,7 до 1,5.
17. Композиция по п. 15 или 16, отличающаяся тем, что отношение I21 второй смеси к I21 смеси составляет от 2 до 10.
18. Композиция по любому из предшествующих пунктов, отличающаяся тем, что композиция имеет показатель стойкости к медленному росту трещин, измеренный с помощью испытания PENT, больший или равный 100 ч (80°С, 2,4 МПа; ASTM F1473-11).
19. Формованное изделие, содержащее по меньшей мере один компонент, полученный из композиции по любому из предшествующих пунктов.
20. Изделие по п. 19, отличающееся тем, что формованное изделие представляет собой трубу.